СПОСОБ ОБРАБОТКИ ПОВЕРХНОСТЕЙ СОДЕРЖАЩИХ АЛЮМИНИЙ ОСНОВ

1. Способ обработки по меньшей мере одной поверхности основы, причем указанная поверхность, по меньшей мере частично, изготовлена из алюминия и/или алюминиевого сплава, который включает по меньшей мере стадию (1) приведения в контакт указанной по меньшей мере одной поверхности с кислотной водной композицией (А), причем кислотная водная композиция (А) содержит:
(а) одно или несколько соединений металлов (М), выбранных из группы соединений титана, соединений циркония, соединений гафния и их смесей, и
(б) один или несколько линейных полимеров (Р), полученных посредством контролируемой радикальной полимеризации, содержащих:
(m1) N,N-диметил(мет)акриламид,
(m2) винилфосфоновую кислоту, и
(m3) (мет)акриловую кислоту в виде их полимеризованных мономерных звеньев,
причем указанный полимер (Р) включен в кислотную водную композицию (А) в количестве, составляющем 50-5000 част. на млн., из расчета общей массы кислотной водной композиции (А).
2. Способ по п. 1, отличающийся тем, что вся поверхность основы состоит из алюминия или алюминиевого сплава.
3. Способ по п. 1 или 2, отличающийся тем, что кислотная водная композиция (А) имеет рН в диапазоне, составляющем 0,5-6,5.
4. Способ по одному из пп. 1-3, отличающийся тем, что одно или несколько соединений металлов (М) включены в кислотную водную композицию (А) в концентрации, находящейся в диапазоне, составляющем 50-5000 част. на млн., в каждом случае из расчета титана, циркония и/или гафния в качестве металла.
5. Способ по одному из пп. 1-4, отличающийся тем, что одно или несколько соединений металлов (М), которые присутствуют в качестве компонента (а), представляют собой комплексные фториды титана, циркония и/или гафния.
6. Способ по одному из пп. 1-5, отличающийся тем, что один или несколько линейных полимеров (Р) представляют собой терполимеры, содержащие только полимеризованные мономерные звенья (m1) Ν,Ν-диметил(мет)акриламида, (m2) винилфосфоновой кислоты, и (m3) (мет)акриловой кислоты.
7. Способ по одному из пп. 1-6, отличающийся тем, что один или несколько линейных полимеров (Р) включены в кислотную водную композицию (А) в концентрации, находящейся в диапазоне, составляющем 100-4000 част. на млн.
8. Способ по одному из пп. 1-7, отличающийся тем, что один или несколько линейных полимеров (Р) имеют среднечисловую молекулярную массу, находящуюся в диапазоне, составляющем 15 000 - 50 000 г/моль.
9. Способ по одному из пп. 1-8, отличающийся тем, что концентрация свободного фторида в кислотной водной композиции (А) находится в диапазоне, составляющем 1-250 част. на млн.
10. Способ по одному из пп. 1-9, отличающийся тем, что он включает дополнительную стадию покрытия, заключающуюся в нанесении по меньшей мере одной композиции для нанесения покрытия на поверхность основы, полученную после стадии (1) приведения в контакт, с целью образования на поверхности слоя покрытия, причем необязательно после стадии (1) перед указанной стадией покрытия осуществляют стадию ополаскивания (2).
11. Кислотная водная композиция (А), содержащая
(а) одно или несколько соединений металлов (М), выбранных из группы соединений титана, соединений циркония, соединений гафния и их смесей, и
(б) один или несколько линейных полимеров (Р), полученных посредством контролируемой радикальной полимеризации, содержащих (m1) N,N-диметил(мет)акриламид, (m2) винилфосфоновую кислоту, и (m3) (мет)акриловую кислоту в виде их полимеризованных мономерных звеньев,
причем указанный полимер (Р) включен в кислотную водную композицию (А) в количестве, составляющем 50-5000 част. на млн., из расчета общей массы кислотной водной композиции (А).
12. Маточная смесь для получения кислотной водной композиции (А) по п. 11 посредством разбавления маточной смеси водой и, в случае необходимости, посредством регулирования значения рН.
13. Применение кислотной водной композиции (А) по п. 11 для обработки по меньшей мере одной поверхности основы, причем указанная поверхность, по меньшей мере частично, изготовлена из алюминия и/или алюминиевого сплава.
14. Применение по п. 13, отличающееся тем, что применение обеспечивает поверхности защиту от коррозии и/или обеспечивает повышенную адгезию дополнительных покрытий, наносимых на обработанную таким образом поверхность.
15. Основа, содержащая по меньшей мере одну поверхность, причем указанная поверхность, по меньшей мере частично, изготовлена из алюминия и/или алюминиевого сплава, причем указанная по меньшей мере одна поверхность была обработана в соответствии со способом, который определен в п. 1-10, и/или кислотной композиции (А) по п. 11.